(57)【特許請求の範囲】
【請求項１】
基板上に形成された基板上膜材料をレーザ照射により熱処理するためのレーザ熱処理装置において、
３３０ｎｍから８００ｎｍの間の発振波長を有するパルスレーザ発振器と、
上記レーザ発振器から放射されたレーザビームの光軸に垂直な断面内の一方向をＹ方向とし、上記断面内でこのＹ方向と直交する方向をＸ方向として、
上記Ｙ方向について、上記レーザ発振器から放射されたレーザビームの一部を複数回反射させた後、重ね合わせるよう構成され、上記Ｙ方向について上記レーザビームの強度分布を均一にする透光性の材料からなる強度分布成形手段と、
上記Ｙ方向について、上記強度分布成形手段で得られた均一分布を上記基板上膜材料上に転写し、上記基板上膜材料上で長方形のビーム形状の長手方向を形成する転写レンズと、
上記Ｘ方向のみを上記基板上膜材料上に集光し、上記基板上膜材料上で長方形のビーム形状の短手方向を形成する集光レンズと
を備えたことを特徴とするレーザ熱処理装置。
【請求項２】
上記強度分布成形手段が上記Ｙ方向についての導波路構造を有する素子であることを特徴とする請求項１記載のレーザ熱処理装置。
【請求項３】
上記基板上膜材料に照射されるビームの上記Ｘ方向を遮るように、上記基板上膜材料に近接してナイフエッジを挿入することを特徴とする請求項１記載のレーザ熱処理装置。
【請求項４】
上記レーザ発振器が、固体レーザの高調波を発生する発振器であることを特徴とする請求項１記載のレーザ熱処理装置。
【発明の詳細な説明】
【０００１】
【発明の属する技術分野】
例えば非晶質または多結晶珪素膜を熱処理してポリシリコン化する等、基板上に形成された薄膜を熱処理するためのレーザ熱処理装置に関する。
【０００２】
【従来の技術】
現在、液晶パネルの画素部は、ガラスまたは合成石英基板上の非晶質または多結晶珪素膜で作製された薄膜トランジスタのスイッチングにより、画像を構成している。このパネル上に画素トランジスタを駆動するドライバ回路（主として外部に独立して設置してある）を同時に構成することが可能となれば、液晶パネルの製造コスト・信頼性等の面で飛躍的なメリットが生じることになる。しかし現在は、トランジスタ能動層を構成する珪素膜の結晶性が悪いため、移動度に代表される薄膜トランジスタの性能が低く、高速性・高機能性が要求される集積回路の作製は困難である。高移動度薄膜トランジスタ実現を目的とする、珪素膜結晶性改善手法の一つにレーザによる熱処理がある。
【０００３】
珪素膜の結晶性と薄膜トランジスタの移動度の関係は以下のように説明される。レーザ熱処理により得られる珪素膜は一般に多結晶である。多結晶の結晶粒界には結晶欠陥が局在しており、これが薄膜トランジスタ能動層のキャリア移動を阻害する。従って、薄膜トランジスタの移動度を高くするには、キャリアが能動層を移動中に結晶粒界を横切る回数を少なくし、かつ結晶欠陥密度を小さくすれば良い。レーザ熱処理の目的は、結晶粒径が大きくかつ結晶粒界における結晶欠陥が少ない多結晶珪素膜の形成である。
【０００４】
従来、レーザ熱処理を行うという試みが、論文レベル（文献１（Ａｐｐｌ．  Ｐｈｙｓ．  Ｌｅｔｔ．  ３９，  １９８１，  ｐ４２５−４２７）、文献２（Ｍａｔ．  Ｒｅｓ．  Ｓｏｃ．  Ｓｙｍｐ．  Ｐｒｏｃ．，  Ｖｏｌ．４，  １９８２，  ｐ５２３−ｐ５２８）及び文献３（Ｍａｔ．  Ｒｅｓ．  Ｓｏｃ．  Ｓｙｍｐ．  Ｐｒｏｃ．，  Ｖｏｌ．３５８，  １９９５，  ｐ９１５−ｐ９２０））でなされている。ここではレーザ光としてＮｄ：ＹＡＧレーザの第２高調波（波長：５３２ｎｍ）が使われている。図１２は従来のＮｄ：ＹＡＧレーザ第２高調波によるレーザ熱処理用光学系を含むレーザ熱処理装置の一例を示す図である。ここにおいて、１は熱処理用レーザとして使われている代表的な可視光パルスレーザ光源であるＮｄ：ＹＡＧレーザ第２高調波（波長：５３２ｎｍ）発振装置、２は発振レーザ光、４はビームを集光するための集光用レンズ、５は基板上膜材料としての非晶質または多結晶珪素膜、６は下地膜、７は基板である。
【０００５】
次に従来のレーザ熱処理手法について説明する。Ｎｄ：ＹＡＧレーザ第２高調波発振装置１から出射されたパルスレーザ光２が集光用レンズ４により集光されて非晶質珪素膜５上に照射される。パルスレーザ光２の照射により照射領域における非晶質珪素膜５が溶融される。しかし、これらの報告例では、照射位置でのビームプロファイルは軸対称ガウス分布である。従って、再結晶時に結晶粒は中心対称的に放射状に成長し、図１３のようになる。すなわち、レーザ熱処理後の多結晶珪素膜質の面内均一性が非常に悪く、薄膜トランジスタを作製した報告例はない。
【０００６】
一方、波長の短いエキシマレーザを用いて線状ビームプロファイルによるレーザ熱処理が従来から行われているが、これは波長３３０ｎｍ以上のレーザ光による熱処理とは根本的に異なる概念によるものである。波長３３０ｎｍ以上のレーザ光による熱処理は再結晶過程において膜の面内方向である横方向に関して再結晶成長が起こるため大結晶粒径化を目的としているが、エキシマレーザによる熱処理は膜の厚み方向である縦方向に関しての成長であるため大粒径化を目的とはしていない。単に、レーザ熱処理後の膜質の面内均一性及び生産性の向上を目的としている。
【０００７】
また、エキシマレーザにおいて、線状ビームにする光学系としては、特開平１１−１６８５１号公報や、特開平１０−３３３０７７号公報にあるように、エキシマレーザ発振器からのビームを、ビームの光軸に垂直な面内の直交する２方向共、シリンドリカルレンズを並べたシリンダアレイに通した後、収束レンズにより収束させ、両方向共に分布を均一化する、いわゆるビームホモジナイザにおいて、両方向の収束幅を異なるようにしたものが用いられている。
【０００８】
【発明が解決しようとする課題】
レーザを光源とした熱処理において長方形ビームを用いて熱処理を行う場合、幅方向のプロファイルが再結晶成長過程に大きく影響し、長手方向の分布が結晶を成長させる領域を左右するため、特性の優れた薄膜トランジスタを作製するには、適当なプロファイルを選択しなければならない。しかしながら、従来の線状ビーム形成用の光学系では、幅方向のプロファイルを適当に選択することができないという課題があった。また、両方向共にホモジナイズされているので、線状ビームの幅方向を極限まで細く集光することができなかった。
【００１０】
また、レーザ熱処理方法において高性能の薄膜トランジスタを作製するのに必要な結晶性に優れた薄膜を形成するといった、高性能の薄膜を得るためのレーザ熱処理装置を提供することを目的とする。
【００１１】
【課題を解決するための手段】
本発明に係るレーザ熱処理装置は、３３０ｎｍから８００ｎｍの間の発振波長を有するパルスレーザ発振器と、上記レーザ発振器から放射されたレーザビームの光軸に垂直な断面内の一方向をＹ方向とし、上記断面内でこのＹ方向と直交する方向をＸ方向として、上記Ｙ方向について、上記レーザ発振器から放射されたレーザビームの一部を複数回反射させた後、重ね合わせるよう構成され、上記Ｙ方向について上記レーザビームの強度分布を均一にする透光性の材料からなる強度分布成形手段と、上記Ｙ方向について、上記強度分布成形手段で得られた均一分布を上記基板上膜材料上に転写し、上記基板上膜材料上で長方形のビーム形状の長手方向を形成する転写レンズと、上記Ｘ方向のみを上記基板上膜材料上に集光し、上記基板上膜材料上で長方形のビーム形状の短手方向を形成する集光レンズとを備えたものである。
【００１３】
また、強度分布成形手段がレーザビームの断面平面内の１方向についての導波路構造を有することで強度分布を均一化するものである。
【００１９】
また、上記基板上膜材料に近接して、基板上膜材料上で長方形のビーム形状の長手方向と平行にナイフエッジを挿入したものである。
【００２１】
また、レーザ発振器を、固体レーザの高調波を発生する発振器としたものである。
【００２３】
【発明の実施の形態】
実施の形態１．
図１は、実施の形態１のレーザ熱処理用光学系の構成図である。図において、１はレーザ発振器、２は発振レーザ光、５は基板上膜材料としての非晶質または多結晶珪素膜、６は下地膜、７は基板、３０は強度分布成形手段、４０はビーム形状成形手段である。また、Ａは強度分布成形手段３０の入口面、Ｂは強度分布成形手段３０出口面、Ｃは基板上膜材料５上面、ＰＡはＡ面におけるビーム形状、ＸＡはＡ面におけるＸ方向ビーム強度分布、ＹＡはＡ面におけるｙ方向ビーム強度分布、ＰＢはＢ面におけるビーム形状、ＸＢはＢ面におけるＸ方向ビーム強度分布、ＹＢはＢ面におけるｙ方向ビーム強度分布、ＰＣはＣ面におけるビーム形状、ＸＣはＣ面におけるＸ方向ビーム強度分布、ＹＣはＣ面におけるｙ方向ビーム強度分布である。
【００２４】
次に動作について説明する。レーザ発振器１から放出された発振レーザ光２は、強度分布成形手段３０の入口面Ａで、例えば、Ａ面におけるビーム形状ＰＡが円形で、Ａ面におけるＸ方向の強度分布ＸＡおよびＡ面におけるＹ方向の強度分布ＹＡがほぼガウス状であるとする。強度分布成形手段３０では、例えば、Ｘ方向の強度分布を保存し、Ｙ方向の強度分布のみを平滑化するため、強度分布成形手段３０の出口面Ｂでのレーザ光のビーム形状ＰＢはほぼ長方形に変換され、Ｂ面におけるＸ方向の強度分布ＸＢはＡ面におけるＸ方向の強度分布ＸＡが維持され、Ｂ面におけるＹ方向の強度分布ＹＢはほぼトップハット分布に成形される。このレーザ光は、ビーム形状成形手段４０によってＸ方向、Ｙ方向の倍率が調整され、長方形のビーム形状で基板上膜材料５に照射され、レーザ熱処理が行われる。基板上膜材料上面Ｃでビーム形状ＰＣは、短手方向をＸ、長手方向をＹ方向になるようにすると、Ｃ面におけるＸ方向の強度分布ＸＣはＡ面におけるＸ方向の強度分布ＸＡを縮小した形状になり発振レーザ光２の指向性等の性質を保存しており、一方、Ｃ面におけるＹ方向の強度分布ＹＣはほぼ均一な分布になる。
【００２５】
ここで、レーザ照射対象であるターゲットは、例えばガラス等の基板７上に下地膜６として例えば厚さ２００ｎｍ程度の酸化珪素膜をＣＶＤ（Ｃｈｅｍｉｃａｌ  Ｖａｐｏｒ  Ｄｅｐｏｓｉｔｉｏｎ）により形成した上に、厚さ７０ｎｍ程度の非晶質珪素膜等をＬＰＣＶＤ（Ｌｏｗ  Ｐｒｅｓｓｕｒｅ  Ｃｈｅｍｉｃａｌ  Ｖａｐｏｒ  Ｄｅｐｏｓｉｔｉｏｎ）等により成膜したものである。基板７は移動ステージに固定されており、照射ビームの短手方向即ちＸ方向に移動させながらレーザ照射を行う。
【００２６】
基板上膜材料５にレーザ光が照射されると、基板上膜材料５がレーザ光を吸収し加熱され、長方形上に溶融される。このとき、照射ビームの長手方向即ちＹ方向は、レーザ光２の強度分布が均一なため温度勾配は生じず、Ｘ方向のみ温度勾配が生じる。溶融部が結晶化するとき、結晶は温度勾配に従って成長するため、基板７の移動方向即ちＸ方向への１次元成長になり、結晶粒径は数μｍ程度と大きな結晶粒が形成される。また、レーザ熱処理後に形成される多結晶珪素膜の結晶粒は図２のように結晶成長の方向である照射ビーム短手方向、すなわち移動ステージの移動方向に揃う。
【００２７】
上記したＸ方向成長の過程は、基板上膜材料５内においてＸ方向に形成された温度分布に大きく影響される。すなわち、照射される長方形ビームの短手方向の強度分布に大きく影響される。レーザ光照射により基板上膜材料５内に導入された熱は、一様に基板へ散逸していく。すなわち、基板上膜材料５内のＸ方向温度分布は一様に低下していく。従って、先に温度が融点を下回った部分から、後で温度が融点を下回る部分へ向かって横方向に結晶成長していく。そしてこの結晶成長は、温度が下がる過程で自然核発生により成長した微結晶により、その行く手を遮られてＸ方向結晶成長が止まる。すなわち、自然核発生が起こるまでの時間にできるだけ結晶粒が長く成長していれば良い訳であるが、そのためには結晶成長速度が速いことが要求される。一般に、ある微小領域における結晶成長速度ｖはｖ＝ｋΔＴ／Δｘにより表される。ここで、ｋは速度定数、ΔＴは微小領域における温度差、Δｘは微小領域の幅である。すなわち、珪素膜内のＸ方向に関して温度分布が存在する場合、融点以上の温度である領域の温度分布が急峻な勾配であれば、結晶成長速度が速く、その結果、結晶粒径の大きい多結晶珪素膜の形成が可能となり、高性能の薄膜トランジスタを作製するのに必要な結晶性に優れた薄膜を形成することができる。
【００２８】
本実施の形態に示した光学系では、照射ビームの短手方向のビーム強度分布が発振レーザ光２の指向性等の性質を保存していることにより、発振レーザ光２の性質で制限される限界まで集光でき、基板上膜材料５上で最大限の強度勾配が得るとともに、最大限の強度勾配以下の任意の強度分布を得ることができ、基板上膜材料５内にＸ方向温度分布のコントロールが可能になる。
【００２９】
従って、本実施の形態に示した光学系によれば、レーザ熱処理方法において、高性能の薄膜を均一に形成するためのレーザ光照射プロファイルが得られる。
【００３０】
実施の形態２．
図３は、実施の形態２のレーザ熱処理用光学系の構成図である。図において、３１は透光性の材料によるくさび型素子である。この実施の形態２は、実施の形態１に示した強度分布成形手段の具体的な構成を示す。
【００３１】
次に動作について説明する。くさび型素子３１は、Ｙ方向のみくさび形に成形されたブロックで、レーザ発振器１から放出された発振レーザ光２のＹ方向の周辺部の光を反射する構成になっている。従って、Ｙ方向について発振レーザ光２は周辺部から反射され、くさび形素子３１の出口では、周辺部の反射光と中央部の光が重なり合い、ほぼ均一な強度分布を形成する。一方、Ｘ方向は、発振レーザ光２のビーム幅よりもくさび型素子３１の幅を広くすることにより、発振レーザ光２の指向性等の性質を維持したまま出力される。
【００３２】
以上の様な構成によれば、レーザ熱処理において、簡単な構成で、高性能の薄膜を均一に形成するためのレーザ光照射プロファイルが得られる。
【００３３】
なお参考として、本実施の形態２では、くさび形素子３１をブロックで構成した例を示したが、鏡をくさび状に対向させる中空構成でも同様の効果を奏する。
【００３４】
実施の形態３．
図４は、実施の形態３のレーザ熱処理用光学系の構成図である。図において、３２はレンズ、３３は導波路である。この実施の形態３は、実施の形態１に示した強度分布成形手段の他の具体的な構成を示す。
【００３５】
次に動作について説明する。レーザ発振器１から放出された発振レーザ光２は、レンズ３２により、導波路３３に入射される。導波路３３は、Ｙ方向にはぼ平行に成形されたブロックで、レンズ３２により発散する発振レーザ光２のＹ方向の周辺部の光を反射する構成になっている。従って、Ｙ方向について発振レーザ光２は周辺部から反射され、導波路３３の出口では、周辺部の反射光と中央部の光が重なり合い、ほぼ均一な強度分布を形成する。一方、Ｘ方向は、発振レーザ光２のビーム幅よりも導波路３３の幅を広くすることにより、発振レーザ光２の指向性等の性質を維持したまま出力される。
【００３６】
以上の様な構成によれば、実施の形態２と同様、簡単な構成で、高性能の薄膜を均一に形成するためのレーザ光照射プロファイルが得られる。
【００３７】
なお参考として、本実施の形態３では、導波路３３をブロックで構成した例を示したが、鏡を対向させる中空構成でも同様の効果を奏する。
【００３８】
また、本実施の形態３では、レンズ３２を球面レンズとして示したが、Ｙ方向に収束あるいは発散する円柱レンズであっても同様の効果を奏する。
【００３９】
実施の形態４．
図５は、実施の形態４のレーザ熱処理用光学系の構成図である。なお、この実施の形態４は、本発明の参考例に相当する。図において、３４は分割シリンドリカルレンズ（シリンドリカルレンズを中央で分割し、離して配置したもの。）である。この実施の形態４は、実施の形態１に示した強度分布成形手段のさらに他の具体的な構成を示す。
【００４０】
次に動作について説明する。レーザ発振器１から放出された発振レーザ光２は、Ｙ方向に分割された分割シリンドリカルレンズ３４により、周辺部と中央部の光束に分割される。分割された光束は、ビーム形状成形手段４０の入り口面で周辺部と中央部の光が重なり合い、ほぼ均一な強度分布を形成する。一方、Ｘ方向は、発振レーザ光２のビーム幅よりも分割シリンドリカルレンズ３４の幅を広くすることにより、発振レーザ光２の指向性等の性質を維持したまま出力される。
【００４１】
以上の様な構成によれば、レーザ熱処理方法において、少ないレーザ光の損失で、高性能の薄膜を均一に形成するためのレーザ光照射プロファイルが得られる。
【００４２】
実施の形態５．
図６は、実施の形態５のレーザ熱処理用光学系の構成図である。この実施の形態５は、実施の形態１に示したビーム形状成形手段４０の具体的な構成を示す。図において、４１は転写レンズである。
【００４３】
次に動作について説明する。レーザ発振器１から放出された発振レーザ光２は、実施の形態２〜４で示したような、強度分布成形手段３０で、レーザ光のビーム形状がほぼ長方形に変換され、Ｘ方向の強度分布は発振レーザ光２の強度分布が維持され、Ｙ方向の強度分布ＹＢはトップハット分布に成形される。長方形に成形されたビームは、ビーム形状成形手段４０である転写レンズ４１により、強度分布成形手段３０で得られた強度分布を任意に縮小拡大して、基板上膜材料５上に照射する。
【００４４】
以上の様な構成によれば、Ｙ方向に均一強度分布を形成できるとともに、Ｘ方向に強度分布の持ったレーザ光を非晶質または多結晶珪素膜である基板上膜材料５上に照射できるので、レーザ熱処理方法において、簡単な構成で、高性能の薄膜を均一に形成するためのレーザ光照射プロファイルが得られる。
【００４５】
なお、本実施の形態５では、転写レンズ４１を単レンズとして示したが、複数のレンズによる組合せレンズでも良い。
【００４６】
実施の形態６．
図７は、実施の形態６のレーザ熱処理用光学系の構成図である。この実施の形態５は、実施の形態１に示したビーム形状成形手段４０の他の具体的な構成を示すもので、図において、４２は単一方向のみ集光するする例えば円柱レンズなどで構成された集光レンズである。
【００４７】
次に動作について説明する。レーザ発振器１から放出された発振レーザ光２は、強度分布成形手段３０で、レーザ光のビーム形状がほぼ長方形に変換され、Ｘ方向の強度分布は発振レーザ光２の強度分布が維持され、Ｙ方向の強度分布はトップハット分布に成形される。長方形に成形されたビームは、ビーム形状成形手段４０である集光レンズ４２により、強度分布成形手段３０で得られた強度分布のＸ方向のみを集光して、基板上膜材料５上に照射する。
【００４８】
以上の様な構成によれば、Ｘ方向に発振レーザ光２の指向性等の性質による限界まで集光できるため、レーザ光照射強度の勾配を急峻にでき、非晶質または多結晶珪素膜である基板上膜材料５上に照射できるので、レーザ熱処理方法において、簡単な構成で、高性能の薄膜を均一に形成するためのレーザ光照射プロファイルが得られる。
【００４９】
なお、本実施の形態６では、集光レンズ４２を単レンズとして示したが、複数のレンズによる組合せレンズでも良い。
【００５０】
実施の形態７．
図８は、実施の形態７のレーザ熱処理用光学系の構成図である。この実施の形態７は、実施の形態５および実施の形態６を組み合わせたものである。
【００５１】
動作について説明する。レーザ発振器１から放出された発振レーザ光２は、強度分布成形手段３０で、レーザ光のビーム形状がほぼ長方形に変換され、Ｘ方向の強度分布は発振レーザ光２の強度分布が維持され、Ｙ方向の強度分布はトップハット分布に成形される。長方形に成形されたビームは、Ｘ方向に関して、ビーム形状成形手段４０である集光レンズ４２により、強度分布成形手段３０で得られた強度分布のＸ方向のみを集光され、Ｙ方向に関してビーム形状成形手段４０である転写レンズ４１により、強度分布成形手段３０で得られた強度分布を任意に縮小拡大して、非晶質または多結晶珪素膜５上に照射する。
【００５２】
以上の様な構成によれば、Ｙ方向に均一強度分布を形成できるとともに、Ｘ方向には発振レーザ光２の指向性等の性質による限界まで集光できるため、レーザ光照射強度の勾配を急峻にでき、非晶質または多結晶珪素膜である基板上膜材料５上に照射できるので、レーザ熱処理方法において、高性能の薄膜を均一に形成するための線状のレーザ光照射プロファイルが確実に得られる。
【００５３】
なお、本実施の形態７では、転写レンズ４１および集光レンズ４２をそれぞれ別の単レンズとして示したが、複数のレンズによる組合せレンズでも良い。また、１部のレンズが、転写レンズと集光レンズを兼ねても良い。
【００５４】
実施の形態８．
図９（ａ）、（ｂ）は、実施の形態７において集光レンズ４２をそれぞれ球面（円筒面）レンズ、非球面レンズにした場合の基板上膜材料５上のＸ方向の強度分布の計算例である。ここでは、シリンドリカルレンズである集光レンズ４２のシリンドリカル面すなわち円筒面になっている面を円筒面からずれた面にしており、このシリンドリカルレンズのことを、一般的に、非球面レンズのシリンドリカルレンズと呼んでいる。
【００５５】
例えば、集光レンズ４２の焦点距離を１００ｍｍ、集光レンズ４２に入射されるビームのＸ方向の幅を４０ｍｍとする。集光レンズ４２が球面レンズの場合、図９（ａ）に示したように基板上膜材料５上で半値全幅約３０μｍ程度まで集光できるが周辺部までビームが広がってしまう。一方、集光レンズ４２が非球面レンズの場合、図９（ｂ）に示したように基板上膜材料５上で半値全幅約２５μｍ程度まで集光できるとともに周辺部への広がりも抑制できる。そのため、強度分布の勾配を球面レンズに比べ大きくすることができる。
【００５６】
以上の様な構成によれば、レーザ光照射強度の勾配をさらに急峻にでき、レーザ熱処理方法において、簡単な構成により、さらに高性能の薄膜を形成するためのレーザ光照射プロファイルが得られる。
【００５７】
なお、本実施例では、集光レンズ４２のみを非球面レンズにした場合について述べたが、他のレンズを非球面レンズにした場合でも同様の効果を奏する。
【００５８】
実施の形態９．
図１０は、実施の形態９のレーザ熱処理用光学系の構成図である。図において、５０はナイフエッジである。
【００５９】
この実施の形態９は、実施の形態１において、基板上膜材料５の近傍にナイフエッジ５０を配置したものである。このナイフエッジ５０により、基板上膜材料５に照射されるＸ方向のビームを一部遮断することにより、無限大の強度勾配を有するレーザ光を基板上膜材料５に照射することができる。
【００６０】
以上の様な構成によれば、レーザ光照射強度の勾配を極限まで急峻化でき、レーザ熱処理方法において、高性能の薄膜を形成するためのレーザ光照射プロファイルが確実に得られる。
【００６１】
実施の形態１０．
本発明におけるレーザ発振器は３３０ｎｍから８００ｎｍの間に発振波長を有するレーザがより効果的である。すなわち、非晶質または多結晶珪素膜である基板上膜材料５に３３０ｎｍから８００ｎｍの間に発振波長を有するレーザを照射すると、非晶質珪素に対する吸収係数が比較的小さく、膜厚方向にレーザ光が浸透するため、膜厚方向に対してはほぼ均一に加熱され、レーザ照射によって発生する珪素膜内の横方向温度分布は、Ｘ方向にのみ形成される。従って、非晶質または多結晶珪素膜である基板上膜材料５の、ある強度以上のビームの部分が、深さ方向全体に溶融する。
【００６２】
以上の様な構成によれば、非晶質または多結晶珪素膜の厚さ方向を均一に加熱でき、レーザ熱処理方法において高性能の薄膜が得られる。
【００６３】
３３０ｎｍから８００ｎｍの間に発振波長を有するレーザとして、例えば固体レーザ高調波発生源が好ましい。すなわち、Ｎｄ：ＹＡＧレーザの第２高調波（５３２ｎｍ）や第３高調波（３５５ｎｍ）、Ｎｄ：ＹＬＦレーザの第２高調波（５２４ｎｍ）や第３高調波（３４９ｎｍ）、あるいはＹｂ：ＹＡＧレーザの第２高調波（５１５ｎｍ）や第３高調波（３４４ｎｍ）等を用いる。Ｔｉ：Ｓａｐｐｈｉｒｅレーザの基本波または第２高調波を用いてもよい。
【００６４】
固体レーザ高調波発生源を用いることで、３３０ｎｍから８００ｎｍの間に発振波長のレーザ光をコンパクトな装置で効率よく得られると共に、長時間安定した動作が可能になる。
【００６５】
以上の様な構成によれば、レーザ発振器１をコンパクトにできるとともに、非晶質または多結晶珪素膜の厚さ方向を均一に加熱でき、レーザ熱処理方法において高性能の薄膜トランジスタを作製するのに必要な結晶性に優れた薄膜が安定に得られる。
【００６６】
実施の形態１１．
図１１は、実施の形態１１のレーザ熱処理用光学系の構成図である。図において、６０はパルス幅伸長手段、６１はビームスプリッタ、６２は第１の全反射鏡、６３は第２の全反射鏡、６４は第３の全反射鏡、６５は第４の全反射鏡である。
【００６７】
次に動作について説明する。パルス幅伸張手段６０は、１枚のビームスプリッターと３枚以上の全反射鏡で構成される。発振レーザ光２は、ビームスプリッタ６１で２つに分離され、ビームスプリッタ６１で反射したレーザ光は、第１の全反射鏡６２、第２の全反射鏡６３、第３の全反射鏡６４、第４の全反射鏡６５で順に反射され、遅延された後、再びビームスプリッタ６１に入射され、ビームスプリッタ６１を透過したレーザ光と合成されることにより、強度分布成形手段３０に入射される。遅延したレーザ光を重ね合わせることにより、レーザ光のパルス幅を伸張でき、非晶質または多結晶珪素膜である基板上膜材料５へのレーザ照射時間を調整できるので、溶融した非晶質または多結晶珪素膜５の結晶成長時間を調整でき、粒径の大きな結晶が得られる。
【００６８】
以上の様な構成によれば、レーザ光のパルス幅を適当に設定できるため、結晶成長時間を調整でき、レーザ熱処理方法において、種々の薄膜において、高性能の薄膜が得られる。
【００６９】
なお、以上の実施の形態１〜１１の説明では、基板上膜材料としては非晶質または多結晶珪素膜の場合を例にとって説明したが、非晶質ゲルマニウム膜を熱処理して高性能化する、絶縁膜としてのシリコン酸化膜を熱処理して高性能化する、光透過性の導電膜であるＩＴＯ膜を熱処理して高性能化するといった用途にも適用できる。すなわち、基板上膜材料がレーザ光を吸収する種々の薄膜を高性能化するための熱処理に適用できるのは言うまでもない。
【００７０】
【発明の効果】
以上説明したように、本発明に係るレーザ熱処理装置は、３３０ｎｍから８００ｎｍの間の発振波長を有するパルスレーザ発振器と、上記レーザ発振器から放射されたレーザビームの光軸に垂直な断面内の一方向をＹ方向とし、上記断面内でこのＹ方向と直交する方向をＸ方向として、上記レーザ発振器から放射されたレーザビームの一部を複数回反射させた後、重ね合わせるよう構成され、上記Ｙ方向について上記レーザビームの強度分布を均一にする透光性の材料からなる強度分布成形手段と、上記Ｙ方向について、上記強度分布成形手段で得られた均一分布を上記基板上膜材料上に転写し、上記基板上膜材料上で長方形のビーム形状の長手方向を形成する転写レンズと、上記Ｘ方向のみを上記基板上膜材料上に集光し、上記基板上膜材料上で長方形のビーム形状の短手方向を形成する集光レンズとを備えたもので、基板上膜材料内に温度分布のコントロールが可能になるため、簡単な構成で確実に高性能の薄膜を形成するためのレーザ光照射プロファイルが得られる効果がある。さらに、レーザ発振器が、３３０ｎｍから８００ｎｍの間の発振波長を有するものであるので、基板上膜材料の厚さ方向を均一に加熱でき、確実に高性能の薄膜が得られる効果がある。さらに、基板上膜材料上で長方形のビーム形状の短手方向のレーザ光照射強度の勾配を急峻に形成でき、簡単な構成で確実に高性能の薄膜を形成するためのレーザ光照射プロファイルが得られる効果がある。
【００７２】
また、上記強度分布成形手段がレーザビームの断面平面内の１方向についての導波路構造を有することで強度分布を均一化するものであるので、簡単な構成で高性能の薄膜を形成するためのレーザ光照射プロファイルが得られる効果がある。
【００７８】
また、上記基板上膜材料に近接して、基板上膜材料上で長方形のビーム形状の長手方向と平行にナイフエッジを挿入したものであるので、レーザ光照射強度の勾配を極限まで急峻化でき、高性能の薄膜を形成するためのレーザ光照射プロファイルが確実に得られる効果がある。
【００８０】
また、レーザ発振器が、固体レーザの高調波であるので、レーザ発振器をコンパクトにできるとともに、基板上膜材料の厚さ方向を均一に加熱でき、高性能の薄膜を安定して得られる効果がある。
【図面の簡単な説明】
【図１】この発明の実施の形態１を示すレーザ熱処理用光学系の構成図である。
【図２】この発明のレーザ熱処理方法により形成された多結晶珪素膜を示す模式図である。
【図３】この発明の実施の形態２を示すレーザ熱処理用光学系の構成図である。
【図４】この発明の実施の形態３を示すレーザ熱処理用光学系の構成図である。
【図５】この発明の実施の形態４を示すレーザ熱処理用光学系の構成図である。
【図６】この発明の実施の形態５を示すレーザ熱処理用光学系の構成図である。
【図７】この発明の実施の形態６を示すレーザ熱処理用光学系の構成図である。
【図８】この発明の実施の形態７を示すレーザ熱処理用光学系の構成図である。
【図９】この発明の実施の形態８における非結晶または多結晶珪素膜上のレーザ光強度分布を示す図である。
【図１０】この発明の実施の形態９を示すレーザ熱処理用光学系の構成図である。
【図１１】この発明の実施の形態１２を示すレーザ熱処理用光学系の構成図である。
【図１２】従来のレーザ熱処理用光学系を含むレーザ熱処理装置を示す構成図である。
【図１３】従来の軸対称ガウス型プロファイルのレーザによる熱処理で形成された結晶粒を示す模式図である。
【符号の説明】
１  レーザ発振器
２  レーザビーム
５  基板上膜材料
７  基板
３０  強度分布成形手段
３３  導波路
３４  分割シリンドリカルレンズ
４０  ビーム形状成形手段
４１  転写レンズ
４２  集光レンズ
５０  ナイフエッジ
６０  パルス幅伸長手段
【図１】
0003562389.tif 000002
【図２】
0003562389.tif 000003
【図３】
0003562389.tif 000004
【図４】
0003562389.tif 000005
【図５】
0003562389.tif 000006
【図６】
0003562389.tif 000007
【図７】
0003562389.tif 000008
【図８】
0003562389.tif 000009
【図９】
0003562389.tif 000010
【図１０】
0003562389.tif 000011
【図１１】
0003562389.tif 000012
【図１２】
0003562389.tif 000013
【図１３】
0003562389.tif 000014